(57)【特許請求の範囲】
【請求項１】
カーボンに富むチャーの界面層によってフルオロ化学品に結合しており且つアルミナ、シリカ、チタニア、ジルコニア、ケイ酸塩ガラス、窒化アルミニウム、炭化ケイ素及び炭化硼素からなる群から選択される一員である無機化合物と、フルオロ単独重合体、フルオロ共重合体及びフルオロ弾性体からなる群から選択されるフルオロ化学品との複合物の製造方法であって、
該複合物は無機化合物と該フルオロ化学品との間の接着が改良されており、
無機化合物を接着促進剤と接触させて被覆された無機化合物を形成させ、この被覆された無機化合物をフルオロ化学品と接触させてフルオロ化学品−被覆された無機化合物の組み合わせ物を形成させ、そしてこの組み合わせ物を、接着促進剤がカーボンに富むチャーに転化されるのに十分な温度まで加熱する、ことを含んでなる、上記方法。
【請求項２】
接着促進剤がスクロース、スクロースオクタアセテート、アビエチン酸、ポリ（アクリル酸）及びピッチからなる群から選択される一員である、請求項１記載の方法。
【請求項３】
無機化合物がアルミナ、シリカ、チタニア、ジルコニア、ケイ酸塩ガラス、窒化アルミニウム、炭化ケイ素及び炭化硼素からなる群から選択される一員である、請求項２記載の方法。
【請求項４】
フルオロ化学品がポリ（テトラフルオロエチレン）、テトラフルオロエチレン−ヘキサフルオロプロピレン共重合体、エチレン−テトラフルオロエチレン共重合体、パーフルオロアルコキシ改変テトラフルオロエチレン、ポリ（クロロトリフルオロテトラフルオロエチレン）、フッ化ビニリデン−テトラフルオロエチレン共重合体、ポリ（フッ化ビニリデン）、テトラフルオロエチレン−パーフルオロジオキソール共重合体、フッ化ビニリデン−ヘキサフルオロプロピレン共重合体、フッ化ビニリデン−ヘキサフルオロプロピレン−テトラフルオロエチレンターポリマー、及びテトラフルオロエチレン−パーフルオロ（メチルビニルエーテル）＋硬化点単量体ターポリマーからなる群から選択される一員である、請求項１記載の方法。
【請求項５】
フルオロ化学品がポリ（テトラフルオロエチレン）、テトラフルオロエチレン−ヘキサフルオロプロピレン共重合体、エチレン−テトラフルオロエチレン共重合体、パーフルオロアルコキシ改変テトラフルオロエチレン、ポリ（クロロトリフルオロテトラフルオロエチレン）、フッ化ビニリデン−テトラフルオロエチレン共重合体、ポリ（フッ化ビニリデン）、テトラフルオロエチレン−パーフルオロジオキソール共重合体、フッ化ビニリデン−ヘキサフルオロプロピレン共重合体，フッ化ビニリデン−ヘキサフルオロプロピレン−テトラフルオロエチレンターポリマー、及びテトラフルオロエチレン−パーフルオロ（メチルビニルエーテル）＋硬化点単量体ターポリマーからなる群から選択される一員である、請求項３記載の方法。
【請求項６】
フルオロ化学品がエチレン−テトラフルオロエチレン共重合体、テトラフルオロエチレン−ヘキサフルオロプロピレン共重合体、パーフルオロアルコキシ改変テトラフルオロエチレン、及びテトラフルオロエチレン−パーフルオロジオキソール共重合体からなる群から選択される一員である、請求項５記載の方法。
【請求項７】
組み合わせ物を２５０〜３７５℃の温度まで加熱する、請求項１記載の方法。
【請求項８】
組み合わせ物を２５０〜３７５℃の温度まで加熱する、請求項３記載の方法。
【請求項９】
組み合わせ物を２５０〜３７５℃の温度まで加熱する、請求項４記載の方法。
【請求項１０】
組み合わせ物を２５０〜３７５℃の温度まで加熱する、請求項６記載の方法。
【請求項１１】
無機化合物がアルミナである、請求項１０記載の方法。
【請求項１２】
カーボンに富むチャーの界面層によってフルオロ化学品に結合しており且つアルミナ、シリカ、チタニア、ジルコニア、ケイ酸塩ガラス、窒化アルミニウム、窒化ケイ素及び炭化硼素からなる群から選択される一員である無機化合物と、フルオロ単独重合体、フルオロ共重合体及びフルオロ弾性体からなる群から選択されるフルオロ化学品との複合物。
【請求項１３】
フルオロ化学品がポリ（テトラフルオロエチレン）、テトラフルオロエチレン−ヘキサフルオロプロピレン共重合体、エチレン−テトラフルオロエチレン共重合体、パーフルオロアルコキシ改変テトラフルオロエチレン、ポリ（クロロトリフルオロテトラフルオロエチレン）、ビニリデンフルオリド−テトラフルオロエチレン共重合体、ポリ（フッ化ビニリデン）、テトラフルオロエチレン−パーフルオロジオキソール共重合体、フッ化ビニリデン−ヘキサフルオロプロピレン共重合体，フッ化ビニリデン−ヘキサフルオロプロピレン−テトラフルオロエチレンターポリマー、及びテトラフルオロエチレン−パーフルオロ（メチルビニルエーテル）＋硬化点単量体ターポリマーからなる群から選択される一員である、請求項１２記載の複合物。
【請求項１４】
フルオロ化学品がエチレン−テトラフルオロエチレン共重合体、テトラフルオロエチレン−ヘキサフルオロプロピレン共重合体、パーフルオロアルコキシ改変テトラフルオロエチレン、及びテトラフルオロエチレン−パーフルオロジオキソール共重合体からなる群から選択される一員である、請求項１２記載の複合物。
【請求項１５】
フルオロ化学品がエチレン−テトラフルオロエチレン共重合体、テトラフルオロエチレン−ヘキサフルオロプロピレン共重合体、パーフルオロアルコキシ改変テトラフルオロエチレン、及びテトラフルオロエチレン−パーフルオロジオキソール共重合体からなる群から選択される一員である、請求項１２記載の複合物。
【請求項１６】
無機化合物がアルミナである、請求項１５記載の複合物。
【請求項１７】
複合物がアルミナ３５〜７５重量％である、請求項１５記載の複合物。
【請求項１８】
無機化合物が固体表面形である、請求項１２記載の複合物。
【請求項１９】
無機化合物が粉末形である、請求項１２記載の複合物。
【請求項２０】
無機化合物が固体表面形である、請求項１６記載の複合物。
【請求項２１】
無機化合物が粉末形である、請求項１６記載の複合物。
【発明の詳細な説明】
技術分野
本発明は、フルオロ重合体またはフルオロ共重合体及び無機化合物間の接着の改良法及びこの方法で作られた複合材料に関する。
背景の技術
フルオロ重合体及び基材または充填材間の接着を向上させる試みにおいて、多くの手法が使用されてきた。
米国特許第３７８７２８１号［エッフェンバーガー（Ｅｆｆｅｎｂｅｒｇｅｒ）］は、加水分解しうるシランまたはメタクリラトクロム酸クロリドを結合剤として使用する、ポリテトラフルオロエチレンのガラス、繊維、またはプレートへの接合法を開示している。
カナダ国特許第７６４５３７号［バウマン（Ｂｏｗｍａｎ）］は、反応性（加水分解しうる）シランまたはシロキサンを含んでなる、フルオロカーボン重合体に使用するのに適当な接着剤組成物を開示している。このフルオロカーボン重合体は、随時アンモニア中ナトリウムの溶液またはテトラヒドロフラン中ナトリウムナフタレンの溶液で予備処理が行われる。
米国特許第３８０４８９２号［バーグナ（Ｂｅｒｇｎａ）］は、成分間の接着を向上させるために硝酸塩含有カップリング剤を使用する、ポリフルオロオレフィンを含む熱可塑性樹脂とガラス繊維材料との複合物を開示している。
米国特許第４９０２４４４号及び第５０００８７５号は、不安定な末端基を除去するために弗素化剤で処理し、ついで電導性剤または熱伝導性充填剤と混ぜた、溶融加工できる弗素化テトラフルオロエチレン共重合体及びターポリマー組成物を開示している。
米国特許第５０２４８７１号［アーサー（Ａｒｔｈｕｒ）］は、充填剤、好ましくは溶融非晶性シリカをジルコネートまたはチタネートのコーテイングで被覆した、セラミック充填のフルオロ重合体複合物を開示している。米国特許第５０６１５４８号及び第５３８４１８１号（アーサー）は、表面コーテイング剤がシランである、同様の複合物を開示している。
発明の概略
本発明は、１）無機化合物を接着促進剤と接触させて、被覆された無機化合物を形成させ、２）この被覆された無機化合物をフルオロ重合体またはフルオロ共重合体と接触させ、そして３）被覆された無機化合物と接触させたフルオロ重合体またはフルオロ共重合体を、接着促進剤がカーボンに富むチャーに転化されるのに十分な温度まで加熱する、工程を含んでなる、フルオロ重合体またはフルオロ共重合体及び無機化合物間の接着の改良法を提供する。
更に本発明は、この方法で製造される複合物材料を含む。これらの無機化合物及びフルオロ重合体またはフルオロ共重合体の複合物は、カーボンに富むチャーの界面層を有し、これが無機化合物のフルオロ重合体またはフルオロ共重合体への接着を改良する。
図面の簡単な記述
図１はサンドウイッチ試料及び二重片持梁ビーム（ｄｏｕｂｌｅ  ｃａｎｔｉｌｅｖｅｒｅｄ  ｂｅａｍ，ＤＣＢ）実験設備の概略図である。
図２はパイレックス（ＰｙｒｅｘR）ガラス上テフロン（ＴｅｆｌｏｎR）ＰＦＡに対する積層温度の関数としての接着レベル（Ｇ）を示す。
図３はパイレックスガラス上テフゼル（ＴｅｆｚｅｌR）２８０に対する積層温度の関数としての接着レベル（Ｇ）を示す。
発明の詳細な記述
本発明の方法は、フルオロ重合体またはフルオロ共重合体及び無機化合物間の接着の改良法に関する。
以下一般にフルオロ化学品として言及される、本発明の方法で使用できるフルオロ重合体またはフルオロ共重合体は、ポリ（テトラフルオロエチレン）、ＰＴＦＥ（テフロン）；弗素化エチレンプロピレン共重合体としても言及されるテトラフルオロエチレン−ヘキサフルオロプロピレン共重合体、ＦＥＰ（テフロンＦＥＰ）；エチレン−テトラフルオロエチレン共重合体、ＥＴＦＥ（テフゼル）；パーフルオロアルコキシ改変テトラフルオロエチレン、ＰＦＡ，例えばテトラフルオロエチレン−パーフルオロプロピルビニルエーテル共重合体（テフロンＰＦＡ）；ポリ（クロロトリフルオロテトラフルオロエチレン）、ＰＣＴＦＥ；ビニリデンフルオリド−テトラフルオロエチレン共重合体、ＶＦ２−ＴＦＥ；ポリ（フッ化ビニリデン）、［キナー（ＫｙｎａｒR）］；及びテトラフルオロエチレン−パーフルオロジオキソール共重合体、（テフロンＡＦ）を含む。フルオロ重合体またはフルオロ共重合体であるフルオロ弾性体の群には、フッ化ビニリデン−ヘキサフルオロプロピレン共重合体，［ビトン（ＶｉｔｏｎR）］Ａ；フッ化ビニリデン−ヘキサフルオロプロピレン−テトラフルオロエチレンターポリマー、（ビトンＢ）；及びテトラフルオロエチレン−パーフルオロ（メチルビニルエーテル）＋硬化点単量体ターポリマー［カルレツ（ＫａｌｒｅｚR）］が含まれる。
上述のフルオロ化学品のうち、テトラフルオロエチレン−ヘキサフルオロプロピレン共重合体、エチレン−テトラフルオロエチレン共重合体、パーフルオロアルコキシ改変テトラフルオロエチレン及びテトラフルオロエチレン−パーフルオロジオキソール共重合体は好適である。
本発明の方法で使用できる無機化合物は、アルミナ、シリカ、チタニア、ジルコニア、ケイ酸塩ガラス、窒化アルミニウム、炭化ケイ素及び炭化硼素を含むが、これに限定されるものではない。無機化合物は、種々の物理的形態で、即ち粉末形、表面、できれば滑らかな表面を有する固体形、または２次基材上の表面コーテイング形で存在することができる。この２次基材は、例えば金属であってもよい。２次基材上の表面コーテイングである無機化合物の１つの特別な例は、アルミニウム金属基材上のアルミナであろう。
本発明の方法で使用できる接着促進剤は、非酸化性環境中昇温下においてカーボンに富むチャーに転化する有機化合物である。そのような化合物は、スクロース、スクロースオクタアセテート（ＳＯＡ）、アビエチン酸、ポリ（アクリル酸）及びピッチを含むが、これに限定されるものではない。
無機化合物の接着促進剤との接触は、無機化合物及び接着促進剤の状態に依存して、種々の方法で行うことができる。例えば無機化合物が一体化構造として或いは２次基材上の表面コーテイングとして固体表面を含んでなるならば、無機化合物の表面は接着促進剤の親和性溶媒中溶液で被覆できる。蒸気相からの付着、蒸発、スパッタリング、または表面への粉末の均一な散布を含む、これに限定されない他のコーテイング法も許容できる。無機化合物が粉末形であり且つ接着促進剤が粉末である場合、粉末混合物、例えばテクマー（Ｔｅｋｍａｒ）粉末が使用できる。接着促進剤が液体である場合には、接着促進剤を無機化合物に添加し、例えばスペックス・ミル（Ｓｐｅｘ  ｍｉｌｌ）で混合してもよい。固体または液体いずれかの接着促進剤を親和性の溶媒に溶解し、これを上述したように表面に被覆し或いは無機化合物粉末に添加してもよい。
随時接着促進剤と接触させた無機化合物は、これを更にフルオロ化学品と接触させる前に、溶媒で濡れているならば、これを乾燥することができる。
接着の促進された無機化合物の、溶融加工できるフルオロ化学品との接触は、両材料の物理的形態に依存して種々の手段で達成しうる。接着の促進された無機化合物が粉末形ならば、これはその固体を溶融状態のフルオロ化学品に添加し、例えばハーケ（ＨａａｋｅR）溶融混練り機で均一にすることにより、最も容易に行える。固体重合体を固体の接着の促進された無機化合物と混合し、この混合物を加熱して溶融し、ついで混合することも可能である。上述の２つの具体例のいずれかにおいて、この接触工程及び続く昇温への加熱は本質的に同時に行ってもよい。
接着の促進された無機化合物が一体化構造として或いは２次基材上の表面コーテイングとして個体表面を含んでなるならば、接着の促進された無機化合物の表面は固体のフルオロ化学品のフィルムで積層されていても、フルオロ化学品の適当な媒体中懸濁液で被覆されていても、或いはフルオロ化学品の親和性溶媒中溶液で被覆されていてもよい。
接着の促進された無機化合物と接触せしめたフルオロ化学品の、接着剤結合をもたらすための昇温への加熱は、上述したように粉末形の、接着の促進された無機化合物の場合には溶融状態で、或いは加熱されたロール間で、焼結炉でまたは積層構造体の場合加熱されたプレスで行うことができる。
接着剤結合をもたらすために使用される温度は、接着促進剤の性質、フルオロ重合体またはフルオロ共重合体の性質及び無機化合物の性質に依存する。温度は接着促進剤をカーボンに富むチャーに転化するのに十分であり、存在する他の材料を熱的に損傷する温度以下でなければならない。普通２５０℃以上の温度が使用される。典型的には、２５０〜約３７５℃の温度が用いられる。
随時加熱段階に圧力をかけてもよい。これは、接着の促進された無機化合物及びフルオロ化学品が積層構造であるときに最も容易に想定される。この一般的な方法を使用する場合には、随時フルオロ化学品のペレットを接着の促進された無機化合物の表面上に置き、適用した圧力によってフルオロ化学品を接着の促進された表面上に広げてもよい。
本発明の方法の生成物の有用性は、フルオロ化学品−接着の促進された無機化合物の構造体の物理的形態に依存する。接着の促進された無機化合物が粉末形でありかつこの粉末がフルオロ化学品マトリックス中に分散している場合には、無機化合物の性質に依存して、フルオロ化学品−無機化合物複合体に種々の有利な性質が発現する。例えば該複合物の熱的または電気的電導性は魅力的である。フルオロ化学品−無機化合物構造体がフルオロ化学品で表面被覆された無機酸化物を含んでなるならば、該無機酸化物の表面の性質は、例えば耐性、非粘着性、耐腐食性、または濡れ特性に関して有利に改変できる。
熱伝導性フルオロ化学品は、腐食性環境下に昇温で使用する熱交換器の管に、及びコピー機の溶融ロールに有用である。最大の有用性のためには、その材料が押し出しで加工でき、また使用中の材料の性質が少なくとも適度な降伏強度、破断歪み、及び靭性を含まねばならない。
いくつかの場合、充填剤材料は、高度の熱伝導性を付与するように選択される。最も好適な無機充填剤は、その適度な熱伝導性及び優秀な耐化学品性の点で選択して、酸化アルミニウム粉末である。複合物の熱伝導性を２桁以上増加させるためには、高熱伝導性相を２０容量％フルオロ化学品中に含ませることが必要である。しかしながら、充填剤を６０容量％以上含む複合物は、粒子間空間のマトリックス材料との不完全な充填のために一般に許容できない。充填剤２０容量％でさえ、極限強度及び破断歪みのような機械的性質が降伏応力の大きな増加なしに実質的に悪化するという点で、問題を引き起こす可能性がある。これは複合物の靭性を低下させ、材料の有用性を低下させる。増大した充填剤の付加による機械的性質の悪化に対して最も受け入れられている理由は、フルオロ化学品マトリックス及び充填剤相間に非常に少しの接着しかないということである。それゆえにある歪みで、界面は降伏し、マトリックス／充填剤界面に空隙を形成させ、続いてマトリックスを降伏及び破断せしめる。本発明は、低い降伏性を持つ複合物の潜在的な問題が回避されるような、強力な充填剤／マトリックス結合の形成に基づく。
充填されたフルオロ化学品、例えばテフロンＰＦＡ３５０の準標準的な機械的性質の問題は、以前に試験された。テフロンＰＦＡ３５０はデユポン社（Ｄｕｐｏｎｔ  Ｃｏ．，Ｗｉｌｍｉｎｇｔｏｎ，Ｄｅｌａｗａｒｅ）からのテトラフルオロエチレン−パーフルオロプロピレンビニルエーテル共重合体である。充填されてないテフロンＰＦＡ３５０は、降伏応力１５．１６ＭＰａ（２２００ｐｓｉ）、極限強度２７．５８ＭＰａ（４０００ｐｓｉ）及び破断歪み３３０％を有する。ＰＦＡ中に酸化アルミニウムを少量付加すると、極限強度及び破断歪みは全く大きい儘であるが、酸化アルミニウムの付加の増加につれて低下する。５及び１０重量％の酸化アルミニウムにおいて、それぞれ極限強度は２７．２３ＭＰａ（３９５０ｐｓｉ）及び２６．２０ＭＰａ（３８００ｐｓｉ）、降伏応力は１５．０３ＭＰａ（２１８０ｐｓｉ）及び１４．１３ＭＰａ（２０７５ｐｓｉ）及び破断歪みは３１５及び３２０％になる。しかしながら、これら試料のの熱伝導性は、充填されてないマトリックス材料よりもぎりぎりな程度だけ改善されるに過ぎない。より実質的な熱伝導性の改善のためには、３５重量％以上の酸化アルミニウムをフルオロ化学品マトリックスに含有させねばならない。
特に充填剤の付加が３５重量％以上且つ約７５重量％以下の場合、テフロンＰＦＡ３５０／酸化アルミニウム複合物の機械的性質は、酸化アルミニウム充填剤を表面処理剤で被覆しまたはそれと混合し、ついでこの処理した粉末を昇温でフルオロ化学品と一緒にすることにより改善される。改良された性質は、充填剤粉末のフルオロ重合体マトリックスへの、被覆されてない酸化アルミニウムを含む同様の材料と比較しての改良された結合に由来すると思われる。この改良された結合は、酸化物及びフルオロ化学品間のカーボンまたはカーボンに富むチャーの界面層の存在に基づく。
本発明の方法で使用される最も好適な充填剤は酸化アルミニウムであるが、適当な熱伝導性を有する他の無機粉末も代用できる。好適な熱伝導性充填剤は、１０ワット／ｍ・Ｋ以上の熱伝導性を有するものとして定義される。好適な熱伝導性充填剤は、それが低度の集塊性と一緒に、小さい最大１次粒径を有することが特色である。本発明の方法で有用な酸化アルミニウムのいくつかのグレードは、ショウワ（Ｓｈｏｗａ）ＡＬ−４５Ｈ（最も好適）、ショウワＡＳ−４０、ショウワＡＳ−１０、アルコア（Ａｌｃｏａ）Ａ−１６及びジェネラル・アブレイシブズ（Ｇｅｎｅｒａｌ  Ａｂｒａｉｓｉｖｅｓ）５５型を含む。上述した酸化アルミニウムは、昭和電工アメリカ（Ｎｅｗ  Ｙｏｒｋ）及びジェネラル・アブレイシブズ社（ｎｉａｇａｒａ  Ｆａｌｌｓ，Ｎｅｗ  Ｙｏｒｋ）から購入できる。
充填剤材料には、広範な粒径が使用できる。溶融混練りに使用する場合、好適な粒径範囲は平均粒径３０ミクロン以下及び最大粒径５０ミクロン以下であり、材料の１０％以下が０．１ミクロンよりも小さい。最も好適な分布は、平均粒径１０ミクロン以下及び最大粒径１５ミクロン以下であり、材料の１０％以下が０．１ミクロンよりも小さい。大きさがこの範囲よりも実質的に大きい充填剤粉末は、非常に低い歪みで破断する組成物をもたらし、一方好適な範囲よりも実質的に小さい充填剤から作った複合物は溶融混練り中のその高い粘度のために加工が困難な材料となる。溶融混練り以外の加工法を使用する場合には、０．１ミクロン以下の実質的な画分を含む１ミクロンより小さい平均粒径の粉末がより適当である。
粒径分布はホリバ・インスツルメンツ社（Ｈｏｒｉｂａ  Ｉｎｓｔｒｕｍｅｎｔｓ  Ｉｎｃｏｒｐｏｒａｔｅｄ，Ｉｒｖｉｎｅ，ＣＡ）製のホリバＬＡ−５００レーザー回折粒径分布分析機で簡便に決定できる。粉末０．５ｇを５０ｍｌのビーカーに入れることによって試料を準備する。これにイソプロパノール２０ｍｌを添加する。この混合物を、直径０．５インチの超音波ホーンを備えたヒート・システムズ・ウルトラソニックス（Ｈｅａｔ  Ｓｙｓｔｅｍｓ  Ｕｌｔｒａｓｏｎｉｃｓ）Ｗ−３７５型ソニケーター（Ｓｏｎｉｃａｔｏｒ）／セル・デイスラプター（Ｃｅｌｌ  Ｄｉｓｒｕｐｔｏｒ）で均一になるまで超音波処理する。ホリバの小さい試料回折セルに、イソプロピルアルコールを容量の３分の２まで満たし、そしてホリバＬＡ−５００の装置で決定するのに好ましいと考えられる希釈まで、回折セルに超音波した濃厚物を滴下する。
表面処理された充填剤材料が本発明の方法において機能しうるように調節されている表面処理した充填剤粒子には、２つの重要な特徴がある。大きい破断歪みを可能にするために、小さい非集塊粒子が必要である。充填剤粒子のカーボンコーテイングは粒子及びフルオロ化学品マトリックス間の接着を誘導し、したがってマトリックスの強化をもたらす。これらの特徴の両方は最適な機械的性質を有する複合物の製造に対して必須である。マトリックスに付着しない小さい非集塊粒子は、空洞と呼ばれる粒子表面に孔の核点を提供し、これが複合物の低い降伏応力とネッキング（ｎｅｃｋｉｎｇ）もたらす。マトリックスに良好に接着する大きいまたは集塊した粒子は、非常に小さい歪みにおいて強化をもたらすが、所望のものと比べて低い歪みで破断する。両方の特徴、即ち小さい非集塊粒子及び良好な粒子／マトリックスの接着が存在すると、望ましい降伏応力、極限応力及び破断歪みを有する複合物の製造が可能になる。
積層構造である本発明の複合物の場合、二重片持梁ビーム（ＤＣＢ）の形状（ｇｅｏｍｅｔｒｙ）を用いることにより、フルオロ化学品の無機化合物への接着の改善が測定される。この方法は、特定のフルオロ化学品フィルムを無機酸化物ビーム間に昇温及び圧力で積層することにより製造した適当なサンドウイッチ試料に対して、一定の変位モードで使用される。ＤＣＢ法は、透明なビームで使用すると、非常に安定化している亀裂伝播場での亀裂の成長をその場で観察できるという利点がある。接着は、この形状の場合、無機酸化物ビーム及びフルオロ重合体またはフルオロ共重合体フィルム間の界面における層剥離の延長時に、無機酸化物ビームで放出される弾性エネルギーＧから定量化される。これらの系における接着は、最大を経る積層温度に強く依存する。
図１に示すような薄い層のフルオロ化学品−無機酸化物ビームからなる二重片持梁ビーム試料は、次の積層法で製造した。使用するビームは綺麗にした、非常に磨いた無機酸化物プレート（１）であった。接着促進剤−スクロースオクタアセテートでの積層に先立って、無機酸化物基材をスクロースオクタアセテートのイソプロパノール中２％温溶液に浸漬コーテイングすることによってプレートを被覆した。ついで厚さ２５ミクロン（０．００１Ｓ）のフルオロ化学品フィルム片（２）を、２つの予め被覆したビーム間に注意深く置いた。機械的試験に対する開始亀裂を作るために、フィルムのないサンドウイッチ部分が残るようにフィルムを配置した。この緩いサンドウイッチを、水圧プレスのカプトン（ＫａｐｔｏｎR）でライニングしたスチール製の圧盤間に置き、９ｋＮ（２０００ポンド）の力を徐々にかけた。続いて圧盤を特定の最高温度まで、約５００℃／時の速度で加熱し、この最高温度に１０分間保ち、電源を切った状態で自然に冷却させた。残存圧力を除き、カプトンのフィルムを圧盤及び無機酸化物ビームから剥がした。サンドウイッチのプレス中にそれから延び出てくる過剰なフルオロ化学品フィルムを鋭い刃で除去した。
二重片持梁（ＤＣＢ）の測定は、公知の寸法のスチール製刃（３）をフルオロ化学品のない領域に侵入させることにより、一定変位モードで行った。サンドウイッチと刃の位置は万能サーボー水圧試験機［ＭＴＳシステムズ社（Ｓｙｓｔｅｍｓ  Ｃｏｒｐ，Ｅｄｅｎ  Ｐｒａｉｒｉｅ，Ｍｉｎｅｓｏｔａ）製８１００型］で設定し、無機ビーム及びフルオロ化学品間の層剥離を、符号化された垂直移動ステージを有し且つ精度１０ミクロンで、長さ４０ｃｍの作業距離をもつ顕微鏡により透過光で観察した。この試験工程は、スチール刃を界面に移動させ、続く層剥離の動きを顕微鏡で観察することからなった。多くの無機酸化物及び薄いフルオロ重合体及びフルオロ共重合体フィルムは透明であるから、得られる亀裂は透過光で像化することができた。亀裂の先端は、先端に近い亀裂の開きの変位が光の波長の次元に近付くにつれて、フィゾウ（Ｆｉｚｅａｕ）干渉偽色帯によりはっきりと描かれた。剥離の寸法の測定は時間の関数として行われ、亀裂の延長が２４時間以上観察されない時の条件として閾値亀裂長さを決定した。
エネルギー放出割合Ｇに関する接着は、２つの片持梁ビームが亀裂の伝播に負荷をかけないから、単位亀裂延長時に界面を剥離するのに必要とされるエネルギーがビームで放出される弾性歪みのエネルギーに等しいということに注目することにより、一定の押し込み（ｗｅｄｇｉｎｇ）変位に対して決定した：
0003687680.tif 000002
但し、ｄはビームの厚さ、Ｅは平面歪みのヤング率、ｃは亀裂の長さ（４）であり［Ｂ．Ｐ．ローン（Ｌａｗｎ）、「脆い固体の破壊」、ケンブリッジ大学出版、１９９３年］、そしてビームの厚さは試料の製造前にマイクロメーターを用いて１ｍｍの精度まで測定した。
図２は、テフロンＰＦＡ３５０／スクロースアセテート／パイレックス系に対する測定された閾値接着レベルＧを、最高剥離温度の関数としてプロットする。このデータからいくつかの特徴が特記できる。第１に、接着レベルは、３１５℃の約１０Ｊｍ-2から始めて、約３４５℃における約６０Ｊｍ-2の最高値まで上昇するという積層温度に強く依存する。第２に、接着は更に高い温度において低下する前に山を経るように見える。重合体の劣化が起こる過度な温度は、高い方の積層温度を決定し、接着エネルギーにおける頂点へ誘導することができる。
図３は、テフゼル２８０／スクロースアセテート／パイレックス系に対する測定された閾値接着レベルＧを、最高剥離温度の関数としてプロットする。この場合にも、接着レベルは、最高温度を経る積層温度に強く依存する。
積層物を含むテフゼル２８０は、積層物を含むテフロン３５０よりも高い接着レベルを示し、より低い加工温度で頂点の接着が得られることを示す。
実施例
対照実施例１
パイレックス／ＳＯＡ／ＰＦＡ３５０積層物
スクロースオクタアセテート（２部）を温イソプロパノール（９８部）に溶解した。最大面を磨き且つイソプロパノールでグリースを除去したパイレックスプレート、２５．４ｍｍｘ７６．２ｍｍｘ０．７６２ｍｍ（１Ｓｘ３Ｓｘ０．０３０Ｓ）、を温スクロースオクタアセテート溶液に浸した。この時挟む目的で、プレートの約１ｃｍが溶液の表面上に出ているようにした。このプレートを約１５ｃｍ／秒の速度で溶液から取り出し、プレートに付着する溶液の薄い層を形成させた。この被覆したプレートを大気条件下に乾燥させ、スクロースオクタアセテートの無色の透明な層をプレートの表面上に残させた。厚さ２５ミクロンのテフロンＰＦＡ３５０のフィルムを、プレートの一端が約２ｃｍ残るように、プレートの１つの広い面上に置いた。このテフロンＰＦＡ３５０フィルムの上に、第２の被覆されたパイレックスプレートを置いた。この弛いサンドウイッチを水圧プレスのカプロンでライニングされたスチール製圧盤間に置き、徐々に９ｋＮ（２０００ポンド）の力を適用した。続いてこの圧盤を、約５００℃／時で３１５℃まで加熱し、この最高温度に１０分間維持し、そして入力を切った条件下に自然に冷却せしめた（終夜）。残存圧を除き、カプロンを、機械的にビームの表面から剥がした。得られる二重片持梁ビームを前述したように試験した。接着の結果を表１に示す。この方法で準備した更なる試料を沸騰水に浸したが、２４時間以上剥離に耐えることが分かった。
対照実施例２及び本発明の実施例３〜４
これらの試料は、プレス中の最高加熱温度を変える以外、実施例１と同様に製造した。条件及び結果を表１に示す。
本発明の実施例５〜７
これらの試料は、２つのパイレックスプレート間に用いるフルオロ重合体がプレス前に厚さが１００ミクロンのテフゼル２８０である以外、実施例１と同様に製造した。条件及び結果を表１に示す。
対照実施例８
この試料は、積層工程に先立って、パイレックスプレートを接着促進剤で被覆せず、プレス中の最高温度が３５０℃であるという以外、実施例１と同様に製造した。この方法で準備した更なる試料を沸騰水に浸したが、１時間以内に剥離することが分かった。
対照実施例９
この試料は、積層工程に先立って、パイレックスプレートを接着促進剤で被覆せず、プレス中の最高温度が２９５℃であるという以外、実施例１と同様に製造した。
0003687680.tif 000003
対照実施例１０
未処理のショウワ酸化アルミニウムを充填剤材料とする複合物
回転翼を備えた７０ｃｍ3のハーケ混合機を用い、３５０℃、１５ｒｐｍで運転しながら、テフロンＰＦＡ３５０の６５部を溶融した。重合体が溶融したとき、酸化アルミニウム（ショウワＡＬ−４５Ｈ）３５部を重合体にゆっくり添加した。無機粉末の添加後、混合後の速度を１００ｒｐｍまで増加させ、これを３０分間一定に保った。混合物の温度を、混合機を空冷することにより３５０℃に維持した。混合後、混合機のカバーを除去し、混練りした重合体を銅／ベリリウム合金のナイフで装置から切り取った。不規則な形の大きな塊を、カプトンフィルムでライニングしたスチール製プレート間に置き、３５０℃まで予熱した加熱された圧盤を有するカルバー（Ｃａｒｖｅｒ）プレスで約２．５ｍｍ（０．１インチ）の厚さまでプレスした。カプトンは、デユポン社から入手できる熱的に安定なポリアミドフィルムである。ついでスチール／カプトン／混練りしたＰＦＡ組み合わせ物を水冷したプレスへ移動させ、加圧下に室温まで冷却した。この厚いシートを小片に切断し、その半分を再びカプトンフィルムでライニングしたスチール製プレート間に置き、カルバープレスで再加熱した。材料を約１ｍｍ（０．０４インチ）の厚さまでプレスした。ついでこのスチール／カプトン／混練りしたＰＦＡ組み合わせ物を水冷したプレスで前述したように冷却した。このシートから引っ張り試験棒（ＡＳＴＭ  Ｄ１７０８）を切り取り、９１ｋｇ（２００ポンド）負荷のセルを備えたインストロン負荷フレームで０．２１ｍｍ／秒（０．５インチ／分）で試験した。結果を表２に示す。この材料のいくつかを、２００Ｘの倍率の光学顕微鏡で歪み下に観察した。適当なライツ（Ｌｅｉｔｚ）顕微鏡は、ライカ社（Ｌｅｉｃａ，Ｍａｌｖｅｒｎ，Ｐｅｎｎｓｙｌｖａｎｉａ）から入手した。マトリックス／充填剤の界面における空洞は５０％以下の歪みで観察でき、材料の破断まで存在した。
対照実施例１１
焼成したジェネラル・アブレイシブズ５５型酸化アルミニウムを充填剤材料として有する複合物
酸化アルミニウム（ジェネラル・アブレイシブズ５５型）３５部を、空気中８００℃で２時間焼成し、ついで室温まで冷却した。ついでショウワＡＬ−４５Ｈの代わりに、予め加熱した粉末を重合体に添加し、対照実施例１０におけるように加工した。
本発明の実施例１２
ポリ（アクリル酸）で処理したショウワ酸化アルミニウムを充填剤材料として有する複合物
酸化アルミニウム（ショウワＡＬ−４５Ｈ）５０部を、テクマ・パウダー・ミル（Ｔｅｋｍａｒ  Ｐｏｗｄｅｒ  Ｍｉｌｌ）に仕込んだ。分子量５０００のポリ（アクリル酸）粉末１部を酸化アルミニウムの上に散布した。このポリ（アクリル酸）は、アルドリッチ・ケミカル社（Ａｌｄｒｉｃｈ  Ｃｈｅｍｉｃａｌ  Ｃｏ．，Ｍｉｌｗａｕｋｅｅ，Ｗｉｓｃｏｎｓｉｎ）から入手した。ミルにカバーを取り付け、ミルを始動した。得られた粉末混合物は色が均一のように見えた。この粉末混合物３５部を、ショウワＡＬ−４５Ｈの代わりに、実施例１０におけるように溶融したテフロンＰＦＡ３５０に添加した。
本発明の実施例１３
アビエチン酸で処理したショウワ酸化アルミニウムを充填剤材料として有する複合物
酸化アルミニウム（ショウワＡＬ−４５Ｈ）５０部を、スペックス・バイブレイトリー・ミル（Ｓｐｅｘ  Ｖｉｂｒａｔｏｒｙ  Ｍｉｌｌ）に仕込んだ。アビエチン酸の粉末１部を酸化アルミニウムの上に散布した。このアビエチン酸は、フルカ・ケミカル社（Ｆｌｕｋａ  Ｃｈｅｍｉｃａｌ  Ｃｏ．，Ｎｅｗ  Ｙｏｒｋ）から入手した。ミルにカバーを取り付け、ミルを始動した。得られた粉末混合物は色が均一のように見えた。この粉末混合物３５部を、ショウワＡＬ−４５Ｈの代わりに、実施例１０におけるように溶融したテフロンＰＦＡ３５０に添加した。
本発明の実施例１４
スクロースオクタアセテートで処理したショウワ酸化アルミニウムを充填剤材料として有する複合物
酸化アルミニウム（ショウワＡＬ−４５Ｈ）５０部を、スペックス・バイブレイトリー・ミルに仕込んだ。スクロースオクタアセテートの粉末１部を酸化アルミニウムの上に散布した。このスクロースオクタアセテートは、アルドリッチ・ケミカル社から入手した。ミルにカバーを取り付け、ミルを始動した。得られた粉末混合物は色が均一のように見えた。この粉末混合物３５部を、ショウワＡＬ−４５Ｈの代わりに、実施例１０におけるように溶融したテフロンＰＦＡ３５０に添加した。この材料のいくつかを、２００Ｘの倍率の光学顕微鏡で歪み下に観察した。マトリックス／充填剤の界面における空洞は、材料の破断まで及びそれを含めて観察されなかった。
本発明の実施例１５
焼成したスクロースオクタアセテート処理のショウワ酸化アルミニウムを充填剤材料として有する複合物
本実施例は、混合した酸化アルミニウム／スクロースオクタアセテート粉末を、窒素下３７５℃で１時間焼成し、この粉末をテフロンＰＦＡ３５０と混合する前に窒素下に室温まで冷却する以外、実施例１４と同一であった。
0003687680.tif 000004
追加実施例
実施例１６〜２６において、すべての成分は重量部で記述する。表３で断らない限り、スクロースオクタアセテートを材料として用いて充填剤及びフルオロ重合体マトリックス間の接着を促進した。スクロースオクタアセテートは、存在する場合、酸化アルミニウム１０部に対してスクロースオクタアセテート１部の量で酸化アルミニウムの量に対応させた。熱伝導性はＷ／ｍ／Ｋで示し、また破断歪みは％で、降伏応力はメガパスカル（ポンド／平方インチ）で示した。これらの試料のすべては、上記実施例１４におけるように混合した。表３において、実施例２１を除くすべての複合物は、ショウワＡＬ−４５Ｈ酸化アルミニウム粉末を充填剤として使用した。実施例２１は、ショウワＡＳ−１０酸化アルミニウム粉末を充填剤として使用した。実施例１６、２２、２４及び２５は対照実施例としてスクロースオクタアセテートを用いずに行い、試料２３及び２４はＰＦＡ４４５０をフルオロ重合体マトリックスとして使用し、実施例２６及び２７はＦＥＰ１４０をフルオロ重合体マトリックスとして使用した。
0003687680.tif 000005
【図１】
0003687680.tif 000006
【図２】
0003687680.tif 000007
【図３】
0003687680.tif 000008